(57)【要約】  本発明はブルーライトカット機能、耐擦傷性に優れる紫外線硬化性樹脂組成物及びこれを用いる積層体の提供を目的とする。本発明は、（Ａ）１分子中に少なくとも２個の（メタ）アクリロイルオキシ基を有する多官能（メタ）アクリロイルオキシ基含有化合物１００質量部に対して、（Ｂ）ナフタルイミド骨格を有するナフタルイミド系化合物及びベンゾオキサゾリン骨格を有するベンゾオキサゾリン系化合物からなる群から選ばれる少なくとも１種０．０５〜１０質量部と、（Ｃ）１分子中に少なくとも１個の（メタ）アクリロイルオキシ基と少なくとも１個のフッ素原子とを有するフッ素系化合物０．０５〜１０質量部と、（Ｄ）光重合開始剤と、（Ｅ）有機溶剤とを含有する、紫外線硬化性樹脂組成物、並びに、これを用いる積層体である。
2016043263.tif 000002
【特許請求の範囲】
【請求項１】
（Ａ）１分子中に少なくとも２個の（メタ）アクリロイルオキシ基を有する多官能（メタ）アクリロイルオキシ基含有化合物１００質量部に対して、
（Ｂ）ナフタルイミド骨格を有するナフタルイミド系化合物及びベンゾオキサゾリン骨格を有するベンゾオキサゾリン系化合物からなる群から選ばれる少なくとも１種０．０５〜１０質量部と、
（Ｃ）１分子中に少なくとも１個の（メタ）アクリロイルオキシ基と少なくとも１個のフッ素原子とを有するフッ素系化合物０．０５〜１０質量部と、
（Ｄ）光重合開始剤と、
（Ｅ）有機溶剤とを含有する、紫外線硬化性樹脂組成物。
【請求項２】
前記多官能（メタ）アクリロイルオキシ基含有化合物が、１分子中に少なくとも２個の（メタ）アクリロイルオキシ基と少なくとも１個以上のウレタン結合とを有する（メタ）アクリロイルオキシ基含有化合物ａ１を含む、請求項１に記載の紫外線硬化性樹脂組成物。
【請求項３】
前記ナフタルイミド系化合物が、下記式（１）で表される化合物である、請求項１又は２に記載の紫外線硬化性樹脂組成物。
【化１】
2016043263.tif 000017
（式（１）中、Ｒ1は、水素原子またはヘテロ原子を有していてもよい炭化水素基を表し、Ｒ2は、水素原子または有機基を表し、複数のＲ2は同一であっても異なっていてもよい。）
【請求項４】
前記フッ素系化合物の骨格が、ポリシロキサンである、請求項１〜３のいずれか１項に記載の紫外線硬化性樹脂組成物。
【請求項５】
更に、１分子中に、少なくとも１個のポリシロキサン部位と少なくとも１２個の（メタ）アクリロイルオキシ基とを有する化合物（Ｆ）を含有する、請求項１〜４のいずれか１項に記載の紫外線硬化性樹脂組成物。
【請求項６】
前記化合物（Ｆ）が更にイソシアヌレート環を有する請求項５に記載の紫外線硬化性樹脂組成物。
【請求項７】
前記化合物（Ｆ）の量が、前記多官能（メタ）アクリロイルオキシ基含有化合物１００質量部に対して、１０質量部以下である、請求項５又は６に記載の紫外線硬化性樹脂組成物。
【請求項８】
電子画像表示装置又は眼鏡レンズに使用される請求項１〜７のいずれか１項に記載に記載の紫外線硬化性樹脂組成物。
【請求項９】
基材と、硬化膜とを有する積層体であって、
前記硬化膜が、請求項１〜８のいずれか１項に記載の紫外線硬化性樹脂組成物を用いて形成される、積層体。
【発明の詳細な説明】
【技術分野】
【０００１】
本発明は紫外線硬化性樹脂組成物及びこれを用いる積層体に関する。
【背景技術】
【０００２】
従来、電子画像表示装置等には、例えば、基材（ポリエチレンテレフタレートなどのフィルム等）の裏面にブルーライトカット機能を有するハードコート材料を塗装し、基材の表面に耐擦傷性を有するハードコート材料を塗装することによって製造された積層体が使用されていた。
また、本出願人はこれまでに、ブルーライトカット機能に優れた紫外線硬化性樹脂組成物の提供を目的として、フィルムと、フィルム上の硬化皮膜とを有し、電子画像表示装置に使用される積層体における硬化皮膜を形成するための紫外線硬化性樹脂組成物であって、下記（Ａ）〜（Ｃ）成分を含み、（Ｃ）成分の量が不揮発成分の０．７〜２．０質量％である、紫外線硬化型樹脂組成物を提案した（特許文献１）。
（Ａ）：多官能（メタ）アクリレート
（Ｂ）：光重合開始剤
（Ｃ）：ナフタルイミド骨格を有する化合物及び／又はペリレン骨格を有する化合物を含有するブルーライト吸収剤
【先行技術文献】
【特許文献】
【０００３】
【特許文献１】特許５４５９４４６号公報
【発明の概要】
【発明が解決しようとする課題】
【０００４】
しかし、基材にブルーライトカット機能を有する層と耐擦傷性を有する層とを別々に設けることは生産性に劣るため、ブルーライトカット機能を有する層に更に耐擦傷性を持たせようとする場合、ブルーライトカット機能を維持できない場合があることを本発明者らは明らかとした。
そこで、本発明は、高いブルーライトカット機能を維持しつつ耐擦傷性に優れる紫外線硬化性樹脂組成物及びこれを用いる積層体を提供することを目的とする。
【課題を解決するための手段】
【０００５】
本発明者らは、上記課題を解決すべく鋭意研究した結果、
（Ａ）１分子中に少なくとも２個の（メタ）アクリロイルオキシ基を有する多官能（メタ）アクリロイルオキシ基含有化合物１００質量部に対して、
（Ｂ）ナフタルイミド骨格を有するナフタルイミド系化合物及びベンゾオキサゾリン骨格を有するベンゾオキサゾリン系化合物からなる群から選ばれる少なくとも１種０．０５〜１０質量部と、
（Ｃ）１分子中に少なくとも１個の（メタ）アクリロイルオキシ基と少なくとも１個のフッ素原子とを有するフッ素系化合物０．０５〜１０質量部と、
（Ｄ）光重合開始剤と、
（Ｅ）有機溶剤とを含有する、紫外線硬化性樹脂組成物が、優れたブルーライトカット機能と耐擦傷性とを両立させうることを見出し、本発明を完成させた。
すなわち、本発明者らは、以下の構成により上記課題が解決できることを見出した。【０００６】
１．  （Ａ）１分子中に少なくとも２個の（メタ）アクリロイルオキシ基を有する多官能（メタ）アクリロイルオキシ基含有化合物１００質量部に対して、
（Ｂ）ナフタルイミド骨格を有するナフタルイミド系化合物及びベンゾオキサゾリン骨格を有するベンゾオキサゾリン系化合物からなる群から選ばれる少なくとも１種０．０５〜１０質量部と、
（Ｃ）１分子中に少なくとも１個の（メタ）アクリロイルオキシ基と少なくとも１個のフッ素原子とを有するフッ素系化合物０．０５〜１０質量部と、
（Ｄ）光重合開始剤と、
（Ｅ）有機溶剤とを含有する、紫外線硬化性樹脂組成物。
２．  前記多官能（メタ）アクリロイルオキシ基含有化合物が、１分子中に少なくとも２個の（メタ）アクリロイルオキシ基と少なくとも１個以上のウレタン結合とを有する（メタ）アクリロイルオキシ基含有化合物ａ１を含む、上記１に記載の紫外線硬化性樹脂組成物。
３．  前記ナフタルイミド系化合物が、下記式（１）で表される化合物である、上記１又は２に記載の紫外線硬化性樹脂組成物。
【化１】
2016043263.tif 000003
（式（１）中、Ｒ1は、水素原子またはヘテロ原子を有していてもよい炭化水素基を表し、Ｒ2は、水素原子または有機基を表し、複数のＲ2は同一であっても異なっていてもよい。）
４．  前記フッ素系化合物の骨格が、ポリシロキサンである、上記１〜３のいずれか１つに記載の紫外線硬化性樹脂組成物。
５．  更に、１分子中に、少なくとも１個のポリシロキサン部位と少なくとも１２個の（メタ）アクリロイルオキシ基とを有する化合物（Ｆ）を含有する、上記１〜４のいずれか１つに記載の紫外線硬化性樹脂組成物。
６．  前記化合物（Ｆ）が更にイソシアヌレート環を有する上記５に記載の紫外線硬化性樹脂組成物。
７．  前記化合物（Ｆ）の量が、前記多官能（メタ）アクリロイルオキシ基含有化合物１００質量部に対して、１０質量部以下である、上記５又は６に記載の紫外線硬化性樹脂組成物。
８．  電子画像表示装置又は眼鏡レンズに使用される上記１〜７のいずれか１つに記載に記載の紫外線硬化性樹脂組成物。
９．  基材と、硬化膜とを有する積層体であって、
前記硬化膜が、上記１〜８のいずれか１つに記載の紫外線硬化性樹脂組成物を用いて形成される、積層体。
【発明の効果】
【０００７】
本発明の紫外線硬化性樹脂組成物及び本発明の積層体は、ブルーライトカット機能、耐擦傷性に優れる。
【図面の簡単な説明】
【０００８】
【図１】図１は、本発明の積層体の一例を模式的に示す断面図である。
【発明を実施するための形態】
【０００９】
［紫外線硬化性樹脂組成物］
本発明について以下詳細に説明する。
まず、本発明の紫外線硬化性樹脂組成物について以下に説明する。
本発明の紫外線硬化性樹脂組成物（本発明の組成物）は、
（Ａ）１分子中に少なくとも２個の（メタ）アクリロイルオキシ基を有する多官能（メタ）アクリロイルオキシ基含有化合物１００質量部に対して、
（Ｂ）ナフタルイミド骨格を有するナフタルイミド系化合物及びベンゾオキサゾリン骨格を有するベンゾオキサゾリン系化合物からなる群から選ばれる少なくとも１種０．０５〜１０質量部と、
（Ｃ）１分子中に少なくとも１個の（メタ）アクリロイルオキシ基と少なくとも１個のフッ素原子とを有するフッ素系化合物０．０５〜１０質量部と、
（Ｄ）光重合開始剤と、
（Ｅ）有機溶剤とを含有する、紫外線硬化性樹脂組成物である。
【００１０】
本明細書において、（Ａ）多官能（メタ）アクリロイルオキシ基含有化合物を、多官能（メタ）アクリロイルオキシ基含有化合物、（Ａ）又は（Ａ）成分ということがある。（Ｂ）〜（Ｆ）として記載された成分についても同様である。
また、ブルーライトカット機能、耐擦傷性に優れることを、本発明の効果に優れるということがある。ブルーライトカット機能、耐擦傷性のうちの少なくともいずれかにより優れることを、本発明の効果により優れるということがある。
【００１１】
＜（Ａ）多官能（メタ）アクリロイルオキシ基含有化合物＞
多官能（メタ）アクリロイルオキシ基含有化合物について以下に説明する。
本発明の組成物に含有される多官能（メタ）アクリロイルオキシ基含有化合物は、１分子中に少なくとも２個の（メタ）アクリロイルオキシ基を有する化合物である。本発明において、多官能（メタ）アクリロイルオキシ基含有化合物からＳｉ−Ｏ−Ｓｉを有する化合物を除くことが好ましい態様の１つとして挙げられる。また、多官能（メタ）アクリロイルオキシ基含有化合物からフッ素原子を有する化合物を除くことが好ましい態様の１つとして挙げられる。
なお、「（メタ）アクリロイルオキシ基」とは、アクリロイルオキシ基（ＣＨ2＝ＣＨＣＯＯ−）またはメタクリロイルオキシ基（ＣＨ2＝Ｃ（ＣＨ3）ＣＯＯ−）を意味するものとし、「（メタ）アクリレート」とは、アクリレートまたはメタクリレートを意味するものとする。
【００１２】
多官能（メタ）アクリロイルオキシ基含有化合物が１分子中に有する（メタ）アクリロイルオキシ基の数は、本発明の効果により優れ、塗装性（塗工性）、塗膜外観、添加剤との相溶性、表面硬度に優れるという観点から、２〜１５個であることが好ましく、４〜１２個であることがより好ましい。
【００１３】
多官能（メタ）アクリロイルオキシ基含有化合物において、（メタ）アクリロイルオキシ基は有機基に結合することができる。有機基は特に制限されない。例えば、酸素原子、窒素原子、硫黄原子のようなヘテロ原子を有してもよい炭化水素基が挙げられる。炭化水素基としては、例えば、脂肪族炭化水素基、脂環式炭化水素基、芳香族炭化水素基、又はこれらの組み合わせが挙げられる。炭化水素基が有する炭素原子又は水素原子の少なくとも１個が、置換基と置き換わってもよい。
【００１４】
置換基としては、例えば、ヒドロキシ基、アミノ基、メルカプト基、ハロゲンのような１価の置換基；エーテル結合、イミノ結合、スルフィド結合、ポリスルフィド結合、ウレタン結合、ウレア結合、エステル結合、アミド結合のような２価の置換基が挙げられる。
多官能（メタ）アクリロイルオキシ基含有化合物が１分子中に有することができる上記置換基の数は、本発明の効果により優れ、塗装性（塗工性）、塗膜外観、添加剤との相溶性、表面硬度に優れるという観点から、１〜１０個であることが好ましく、２〜５個であることがより好ましい。１分子あたりの置換基の数は、０個であってもよい。
【００１５】
多官能（メタ）アクリロイルオキシ基含有化合物は、本発明の効果により優れ、硬化性（光重合性）、反応性（短時間で光重合が可能）、表面硬度等に優れるという観点から、１分子中に少なくとも２個の（メタ）アクリロイルオキシ基と少なくとも１個以上のウレタン結合とを有する（メタ）アクリロイルオキシ基含有化合物ａ１及び／又は１分子中に少なくとも２個の（メタ）アクリロイルオキシ基を有する（メタ）アクリロイルオキシ基含有化合物ａ２（前記（メタ）アクリロイルオキシ基含有化合物ａ１を除く。）を含むことが好ましい。
【００１６】
（メタ）アクリロイルオキシ基含有化合物ａ２は、１分子中に少なくとも２個の（メタ）アクリロイルオキシ基を有する化合物である。なお、本発明において、（メタ）アクリロイルオキシ基含有化合物ａ２から（メタ）アクリロイルオキシ基含有化合物ａ１を除く。
（メタ）アクリロイルオキシ基含有化合物ａ２は、１分子中に少なくとも２個の（メタ）アクリロイルオキシ基が炭化水素基に結合した化合物であることが好ましい。炭化水素基は、直鎖状、分岐状、環状のいずれであってもよい。炭化水素基は不飽和結合を有することができる。炭化水素基としては、例えば、脂肪族炭化水素基、脂環式炭化水素基、芳香族炭化水素基、これらの組合せが挙げられる。炭化水素基が有する炭素原子数の数は２〜８であることが好ましい。２つの炭化水素基が例えば酸素原子を介して結合してもよい。
【００１７】
（メタ）アクリロイルオキシ基含有化合物ａ２としては、例えば、多価アルコールの（メタ）アクリル酸エステルが挙げられる。
多価アルコールの（メタ）アクリル酸エステルとしては、例えば、トリメチロールプロパントリ（メタ）アクリレート、ペンタエリスリトールトリ（メタ）アクリレート、ジペンタエリスリトールトリ（メタ）アクリレートのような３官能系化合物；ペンタエリスリトールテトラ（メタ）アクリレート、ジペンタエリスリトールテトラ（メタ）アクリレート、トリペンタエリスリトールテトラ（メタ）アクリレートのような４官能系化合物；ジペンタエリスリトールペンタ（メタ）アクリレート、ジペンタエリスリトールヘキサ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレートのような５官能以上の化合物が挙げられる。
（メタ）アクリロイルオキシ基含有化合物ａ２はそれぞれ単独でまたは２種以上を組み合わせて使用することができる。
【００１８】
（メタ）アクリロイルオキシ基含有化合物ａ１は、１分子中に少なくとも２個の（メタ）アクリロイルオキシ基と少なくとも１個以上のウレタン結合とを有する化合物である。
（メタ）アクリロイルオキシ基含有化合物ａ１としては、例えば、多価アルコールの（メタ）アクリル酸エステルとポリイソシアネート化合物との反応物が挙げられる。
ここで、ウレタン（メタ）アクリレートを製造する際に使用される、多価アルコールの（メタ）アクリル酸エステルとしては、例えば、上述した多価アルコールの（メタ）アクリル酸エステルのうち、少なくとも１つのヒドロキシ基を有するものが挙げられる。
また、ウレタン（メタ）アクリレートを製造する際に使用される、ポリイソシアネート化合物としては、例えば、トリレンジイソシアネート、ジフェニルメタンジイソシアネート、フェニレンジイソシアネート、ポリメチレンポリフェニレンポリイソシアネート、キシリレンジイソシアネート、テトラメチルキシリレンジイソシアネート、トリジンジイソシアネート、１，５−ナフタレンジイソシアネート、トリフェニルメタントリイソシアネートなどの芳香族系ポリイソシアネート；ヘキサメチレンジイソシアネート、トリメチルヘキサメチレンジイソシアネート、リジンジイソシアネート、ノルボルナンジイソシアネート、トランスシクロヘキサン−１，４−ジイソシアネート、イソホロンジイソシアネート、ビス（イソシアネートメチル）シクロヘキサン、ジシクロヘキシルメタンジイソシアネートなどの脂肪族系ポリイソシアネート（脂環式ポリイソシアネートを含む。）；これらのイソシアヌレート体、ビューレット体、アダクト体；等が挙げられる。
（メタ）アクリロイルオキシ基含有化合物ａ２はそれぞれ単独でまたは２種以上を組み合わせて使用することができる。
多官能（メタ）アクリロイルオキシ基含有化合物はその製造について特に制限されない。例えば、従来公知のものが挙げられる。
【００１９】
（メタ）アクリロイルオキシ基含有化合物はそれぞれ単独でまたは２種以上を組み合わせて使用することができる。
（メタ）アクリロイルオキシ基含有化合物の組合せとしては、例えば、（メタ）アクリロイルオキシ基含有化合物ａ２と（メタ）アクリロイルオキシ基含有化合物ａ１との組合せが挙げられ、具体的には例えば、ジペンタエリスリトールペンタアクリレートと脂肪族系ポリイソシアネートとの反応物及びペンタエリスリトールトリアクリレートと脂肪族系ポリイソシアネートとの反応物からなる群から選ばれる少なくとも１種と、ジペンタエリスリトールヘキサアクリレート及びペンタエリスリトールトリアクリレートからなる群から選ばれる少なくとも１種との組合せが挙げられる。
【００２０】
＜（Ｂ）ナフタルイミド系化合物及びベンゾオキサゾリン系化合物からなる群から選ばれる少なくとも１種＞
（ナフタルイミド系化合物）
ナフタルイミド系化合物について以下に説明する。
本発明の組成物に含有されるナフタルイミド系化合物は、ナフタルイミド骨格を有する化合物である。
本発明の組成物はナフタルイミド系化合物を含有することによってブルーライトカット機能に優れる。
ナフタルイミド系化合物は、本発明の効果により優れ、高いブルーライトカット率の発現、他成分との相溶性に優れるという観点から、下記式（１）で表される化合物であることが好ましい。
【００２１】
【化２】
2016043263.tif 000004
（式（１）中、Ｒ1は、水素原子またはヘテロ原子を有していてもよい炭化水素基を表し、Ｒ2は、水素原子または有機基を表し、複数のＲ2は同一であっても異なっていてもよい。）
【００２２】
上記式（１）中のＲ1で示されるヘテロ原子を有していてもよい炭化水素基としては、それぞれ独立に、例えば、脂肪族炭化水素基、脂環式炭化水素基、芳香族炭化水素基、これらの組み合わせが挙げられる。炭化水素基はヘテロ原子及び／又は不飽和結合を有してもよい。ヘテロ原子は、複数のヘテロ原子の組合せ、ヘテロ原子と炭素原子又は水素原子との組合せであってもよい。ヘテロ原子の結合位置は特に制限されない。
ヘテロ原子としては、例えば、酸素原子、窒素原子、硫黄原子、ハロゲンが挙げられる。
ヘテロ原子を有する炭化水素基としては、例えば、*−Ｘ−脂肪族炭化水素基（Ｘは、酸素原子、窒素原子又は硫黄原子を表す。以下同様。）、*−Ｘ−脂環式炭化水素基、*−Ｘ−芳香族炭化水素基が挙げられる。なお*は結合位置を示す。
また、Ｒ1で示される炭化水素基は、直鎖状または分岐状のアルキル基であることが好ましく、炭素数は１〜１２であることが好ましい。
【００２３】
Ｒ2は、水素原子または有機基を表す。有機基としては、例えば、ヘテロ原子を有していてもよい炭化水素基；官能基が挙げられる。
Ｒ2としての、ヘテロ原子を有していてもよい炭化水素基は、Ｒ1のヘテロ原子を有していてもよい炭化水素基と同様である。ヘテロ原子を有していてもよい炭化水素基は、アルコキシ基であることが好ましく、メトキシ基またはエトキシ基であることがより好ましい。
官能基としては、例えば、ヒドロキシ基、アミノ基、ニトロ基等が挙げられる。
【００２４】
ナフタルイミド系化合物は、３８５〜４９５ｎｍの波長域の少なくとも一部の光の透過率を低減することができる。
このようなナフタルイミド系化合物の市販品としては、例えば、Ｌｕｍｏｇｅｎ  Ｆ  Ｖｉｏｌｅｔ５７０（ＢＡＳＦ社製）が好適に挙げられる。
【００２５】
（ベンゾオキサゾリン系化合物）
ベンゾオキサゾリン系化合物について以下に説明する。
本発明の組成物に含有されるベンゾオキサゾリン系化合物は、ベンゾオキサゾリン骨格を有する化合物である。
本発明の組成物はベンゾオキサゾリン系化合物を含有することによってブルーライトカット性能に優れる。
ベンゾオキサゾリン骨格を有する化合物は、ベンゾオキサゾール環を有する化合物であれば特に限定されないが、ブルーライトカット機能が全体としてより良好となる理由から、下記式（Ｉ）で表される化合物であることが好ましく、なかでも下記式（Ｉａ）で表される化合物であることがより好ましい。
【００２６】
【化３】
2016043263.tif 000005
【００２７】
（式（Ｉ）中、Ｒaは、水素原子または有機基を表し、複数のＲaは同一であっても異なっていてもよい。）
【００２８】
上記式（Ｉ）中のＲaで示される有機基としては、例えば、ヘテロ原子を有していてもよい炭化水素基が挙げられ、具体的には、例えば、脂肪族炭化水素基、脂環式炭化水素基、芳香族炭化水素基、これらの組み合わせが挙げられ、不飽和結合を有してもよい。
また、Ｒaで示される炭化水素基は、直鎖状または分岐状のアルキル基であることが好ましく、分岐状のアルキル基であることがより好ましい。
また、Ｒaで示される炭化水素基の炭素数は、１〜１２であることが好ましく、３〜６であることがより好ましい。
【００２９】
ベンゾオキサゾリン系化合物は、３５０〜４９５ｎｍの波長域の少なくとも一部の光の透過率を低減することができる。
このようなベンゾオキサゾリン系化合物の市販品としては、例えば、チノパールＯＢ  ＣＯ（ＢＡＳＦ社製）、ニッカフローＯＢ（日本化学工業所社製）等が挙げられる。
【００３０】
ナフタルイミド系化合物及びベンゾオキサゾリン系化合物からなる群から選ばれる少なくとも１種の量（ナフタルイミド系化合物及びベンゾオキサゾリン系化合物を併用する場合は両者の合計量）は、多官能（メタ）アクリロイルオキシ基含有化合物１００質量部に対して、０．０５〜１０質量部であり、本発明の効果により優れ、高いブルーライトカット率の発現、他成分との相溶性（液の外観、塗装時の塗膜の外観）に優れるという観点から、０．２〜８質量部であることが好ましく、０．７〜７質量部であることがより好ましく、１〜５質量部であることがさらに好ましい。
【００３１】
ナフタルイミド系化合物及びベンゾオキサゾリン系化合物を併用する場合、ナフタルイミド系化合物に対するベンゾオキサゾリン系化合物の質量比（ベンゾオキサゾリン系化合物／ナフタルイミド系化合物）は、本発明の効果により優れる（特にブルーライトカット率に優れる）という観点から、０．００１〜１０であることが好ましく、０．１〜５であることがより好ましい。
【００３２】
本発明の組成物は、更に、ペリレン系化合物、ベンゾトリアゾール系化合物、ジスチリル・ビフェニル誘導体及びヒドロキシフェニルトリアジン系化合物からなる群から選ばれる少なくとも１種を含有することができる。
【００３３】
（ペリレン系化合物）
本発明の組成物は、更に、ペリレン骨格を有する化合物（ペリレン系化合物）を含有してもよい。ペリレン骨格を有する化合物は特に制限されない。ペリレン骨格は置換基を有してもよい。ペリレン骨格は下記式（２）で表される。
【００３４】
【化４】
2016043263.tif 000006
【００３５】
ペリレン骨格を有する化合物の市販品としては、例えば、ルモゲン  Ｆ  Ｙｅｌｌｏｗ  ０８３（ＢＡＳＦ社製）が挙げられる。
ペリレン骨格を有する化合物は、ブルーライトのなかでも、ナフタルイミド骨格を有する化合物より長波長側の領域（４２０〜４９５ｎｍ）を吸収できる。
【００３６】
（ベンゾトリアゾール系化合物）
本発明の組成物は、更に、ベンゾトリアゾール骨格を有する化合物（ベンゾトリアゾール系化合物）を含有できる。ベンゾトリアゾール骨格を有する化合物は特に制限されない。ベンゾトリアゾール骨格は置換基を有してもよい。ベンゾトリアゾール系化合物としては例えば、下記式（３）で表される化合物が挙げられる。
【００３７】
【化５】
2016043263.tif 000007
【００３８】
（式（３）中、Ｒ3は、ヘテロ原子を有していてもよい炭化水素基、または、水素原子を表す。）
【００３９】
上記式（３）中のＲ3で示されるヘテロ原子を有していてもよい炭化水素基としては、例えば、脂肪族炭化水素基、脂環式炭化水素基、芳香族炭化水素基、これらの組み合わせが挙げられ、不飽和結合を有してもよい。
また、Ｒ3で示される炭化水素基としては、直鎖状または分岐状のアルキル基であることが好ましく、炭素数は１〜１２であることが好ましい。
ベンゾトリアゾール骨格を有する化合物の市販品としては、例えば、チヌビン  Ｃａｒｂｏ  ｐｒｏｔｅｃｔ（ＢＡＳＦ社製）、チヌビン  ３８４−２（ＢＡＳＦ社製）等が挙げられる。
ベンゾトリアゾール骨格を有する化合物は、波長２２０〜４３０ｎｍの光を吸収できる。
【００４０】
（ジスチリル・ビフェニル誘導体）
本発明の組成物は、更に、蛍光増白剤として、ジスチリル・ビフェニル誘導体を含有していてもよい。ジスチリル・ビフェニル誘導体は、ビフェニルに２個のスチリル基が結合した化合物の誘導体であり、具体的には、例えば、下記式（ＩＩ）で表される化合物などが挙げられる。なお、下記式（ＩＩ）で表される化合物は、チノパール  ＮＦＷ  ＬＩＱ（ＢＡＳＦ社製）として入手できる。
【００４１】
【化６】
2016043263.tif 000008
【００４２】
（ヒドロキシフェニルトリアジン系化合物）
本発明の組成物は、更に、紫外線吸収剤として、ヒドロキシフェニルトリアジン骨格を有する化合物（ヒドロキシフェニルトリアジン系化合物）を含有できる。ヒドロキシフェニルトリアジン系化合物は、ヒドロキシフェニル基とトリアジン環とを有し、これらが単結合で結合された化合物であれば特に限定されない。
ヒドロキシフェニルトリアジン系化合物の市販品としては、例えば、チヌビン４００（ＢＡＳＦ社製）、チヌビン４０５（ＢＡＳＦ社製）、チヌビン４６０（ＢＡＳＦ社製）、チヌビン４７７（ＢＡＳＦ社製）、チヌビン４７９（ＢＡＳＦ社製）等が挙げられる。
【００４３】
上述した、ペリレン系化合物、ベンゾトリアゾール系化合物、ジスチリル・ビフェニル誘導体又はヒドロキシフェニルトリアジン系化合物の量は特に限定されない。ペリレン系化合物、ベンゾトリアゾール系化合物、ジスチリル・ビフェニル誘導体及びヒドロキシフェニルトリアジン系化合物からなる群から選ばれる少なくとも１種（以下これらをペリレン系化合物等ということがある。）の含有量は、多官能（メタ）アクリロイルオキシ基含有化合物１００質量部に対して、０．００１〜５質量部とすることができ、０．００１〜２．０質量部が好ましい。
【００４４】
＜（Ｃ）フッ素系化合物＞
フッ素系化合物について以下に説明する。
本発明の組成物に含有されるフッ素系化合物は、１分子中に少なくとも１個の（メタ）アクリロイルオキシ基と少なくとも１個のフッ素原子とを有する化合物である。なお、本発明において、フッ素系化合物からイソシアヌレート環を有する化合物を除くことが好ましい態様の１つとして挙げられる。
本発明の組成物はフッ素系化合物を含有することによって耐擦傷性、スリップ性、防汚性に優れる。
【００４５】
フッ素系化合物が１分子中に有する（メタ）アクリロイルオキシ基の数は、本発明の効果により優れ、他成分との相溶性、耐擦傷性に優れるという観点から、２〜１５個であることが好ましく、２〜５個であることがより好ましい。
【００４６】
フッ素系化合物は、その骨格が、炭化水素、ポリシロキサンのいずれであってもよい。
骨格としての炭化水素は特に制限されない。フッ素系化合物の骨格がポリシロキサンを有する場合、その骨格をシロキサン骨格ということがある。
フッ素系化合物が有することができるポリシロキサンは、本発明の効果により優れ、他成分との相溶性に優れるという観点から、オルガノポリシロキサンが好ましく、ジアルキルポリシロキサンであることがより好ましく、ジメチルシロキサンであることが更に好ましい。
フッ素系化合物が有することができるポリシロキサンは直鎖状であることが好ましい態様の１つとして挙げられる。
フッ素系化合物が有することができるポリシロキサンの重量平均分子量は特に制限されない。
フッ素系化合物の重量平均分子量は特に制限されない。
【００４７】
フッ素系化合物は、本発明の効果により優れ、他成分との相溶性に優れるという観点から、主鎖として直鎖状のジアルキルポリシロキサンを有し、側鎖として少なくとも１個の（メタ）アクリロイルオキシ基を有する基を有する化合物が好ましい。
【００４８】
フッ素系化合物はそれぞれ単独でまたは２種以上を組み合わせて使用することができる。フッ素系化合物はその製造について特に制限されない。例えば従来公知のものが挙げられる。
【００４９】
フッ素系化合物の量は、多官能（メタ）アクリロイルオキシ基含有化合物１００質量部に対して、０．０５〜１０質量部であり、本発明の効果により優れ、他成分との相溶性、塗膜外観に優れるという観点から、０．５〜１０質量部が好ましく、０．５〜５.０質量部であることがより好ましく、１．０〜３質量部以下であることが特に好ましい。
【００５０】
＜（Ｄ）光重合開始剤＞
光重合開始剤について以下に説明する。
本発明の組成物に含有される光重合開始剤は、光によってエチレン性官能基（例えば、（メタ）アクリロイルオキシ基）を重合させうるものであれば特に限定されない。
光重合開始剤としては、例えば、アセトフェノン系化合物、ベンゾインエーテル系化合物、ベンゾフェノン系化合物、硫黄化合物、アゾ化合物、パーオキサイド化合物、ホスフィンオキサイド系化合物等が挙げられる。具体的には、例えば、ベンゾイン、ベンゾインメチルエーテル、ベンゾインエチルエーテル、ベンゾインイソプロピルエーテル、アセトイン、ブチロイン、トルオイン、ベンジル、ベンゾフェノン、ｐ−メトキシベンゾフェノン、ジエトキシアセトフェノン、α，α−ジメトキシ−α−フェニルアセトフェノン、メチルフェニルグリオキシレート、エチルフェニルグリオキシレート、４，４′−ビス（ジメチルアミノベンゾフェノン）、２−ヒドロキシ−２−メチル−１−フェニルプロパン−１−オン、２，２−ジメトキシ−１，２−ジフェニルエタン−１−オン、１−ヒドロキシシクロヘキシルフェニルケトンなどのカルボニル化合物；テトラメチルチウラムモノスルフィド、テトラメチルチウラムジスルフィドなどの硫黄化合物；アゾビスイソブチロニトリル、アゾビス−２，４−ジメチルバレロなどのアゾ化合物；ベンゾイルパーオキサイド、ジ−ｔ−ブチルパーオキサイドなどのパーオキサイド化合物等が挙げられる。
【００５１】
なかでも、光安定性、光開裂の高効率性、表面硬化性、相溶性、低揮発、低臭気という点から、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オンが好ましい。
光重合開始剤はそれぞれ単独でまたは２種以上を組み合わせて使用することができる。
【００５２】
光重合開始剤の量は、多官能（メタ）アクリロイルオキシ基含有化合物１００質量部に対して、１〜１０質量部であることが好ましい。
【００５３】
＜（Ｅ）有機溶剤＞
有機溶剤について以下に説明する。
本発明の組成物に含有される有機溶剤は、特に制限されない。例えば、ケトン；エーテル；酢酸エチル、酢酸ブチルのようなエステル；イソプロピルアルコール（ＩＰＡ）のようなアルコール；シクロヘキサンのようなシクロアルカン；トルエン、キシレン、ベンジルアルコールのような芳香族炭化水素化合物が挙げられる。
【００５４】
なかでも、ナフタルイミド系化合物、ベンゾオキサゾリン化合物及びフッ素系化合物からなる群から選ばれる少なくとも１種が多官能（メタ）アクリロイルオキシ基含有化合物に対して相溶しやすいことによってブルーライトカット機能、耐擦傷性により優れ、液の外観、塗装時の塗膜外観や液の（貯蔵）安定性、ナフタルイミド化合物及びベンゾオキサゾリン化合物からなる群から選ばれる少なくとも１種を多く溶解させることが可能となるため、高いブルーライトカット率を有することができるという観点から、有機溶剤が、ケトン及び／又はエーテルを少なくとも含むことが好ましい。
【００５５】
ケトンとしては、例えば、メチルエチルケトン（ＭＥＫ）、メチルイソブチケトン（ＭＩＢＫ）、シクロヘキサノンが挙げられる。
エーテルとしては、例えば、メチルフェニルエーテル（アニソール）が挙げられる。
【００５６】
有機溶剤の量は、本発明の効果により優れ、相溶性に優れるという観点から、多官能（メタ）アクリロイルオキシ基含有化合物１００質量部に対して、３０〜９００質量部であることが好ましく、１００〜２００質量部であることがより好ましい。
有機溶剤がケトン及び／又はエーテルを含む場合、ケトン及び／又はエーテルの量は有機溶剤全体の６０質量％以上１００質量％以下であることが好ましく、７０〜９５質量％であることがより好ましい。
【００５７】
有機溶剤がケトン及びエーテルを少なくとも含む場合、ケトンとエーテルとの質量の比率（エーテル／ケトン）は、本発明の効果により優れ、相溶性、液外観、塗膜外観（レベリング性）、液の安定性に優れるという観点から、０．５〜２０であることが好ましく、０．６〜１．０であることがより好ましい。
【００５８】
（化合物（Ｆ））
本発明の組成物は、本発明の効果により優れ、スリップ性、防汚性、ヘイズを低下させ、光学特性に優れるという観点から、更に、（Ｆ）１分子中に、少なくとも１個のポリシロキサン部位と少なくとも１２個の（メタ）アクリロイルオキシ基とを有する化合物（Ｆ）を含有することが好ましい。
化合物（Ｆ）はポリシロキサン部位を有するので、Ｓｉ−Ｏ−Ｓｉを有する化合物に該当する。
化合物（Ｆ）は、１分子中に、ポリシロキサン部位と（メタ）アクリロイルオキシ基とを有するものであれば特に制限されない。
化合物（Ｆ）は１分子中に更に少なくとも１個のイソシアヌレート環を有することができる。
化合物（Ｆ）としては、例えば、特開２０１２−１４４６７０号公報に記載された（メタ）アクリレート化合物（Ａ）が挙げられる。
本発明において、化合物（Ｆ）として、例えば、特開２０１２−１４４６７０号公報に記載された（メタ）アクリレート化合物（Ａ）を使用することができるものとする。
化合物（Ｆ）が１分子中に有する（メタ）アクリロイルオキシ基の数は、本発明の効果により優れ、密着性、液／塗装時の塗膜外観、より高い耐擦傷性、表面硬度を高める点に優れるという観点から、１２〜２０個であることが好ましく、１２〜１５個であることがより好ましい。
化合物（Ｆ）はそれぞれ単独でまたは２種以上を組み合わせて使用することができる。
【００５９】
化合物（Ｆ）の量は、本発明の効果により優れ、塗装生地への密着性に優れるという観点から、多官能（メタ）アクリロイルオキシ基含有化合物１００質量部に対して、１０質量部以下であることが好ましく、０．５〜５質量部であることがより好ましい。
【００６０】
本発明の組成物の固形分濃度は、本発明の効果により優れ、塗膜外観（レベリング性）、光学特性に優れるという観点から、組成物中の２０〜８０質量％であることが好ましく、３０〜６０質量％であることがより好ましい。本発明において、固形分には、（Ａ）、（Ｂ）、（Ｃ）が含まれる。本発明の組成物が更にペリレン系化合物等、（Ｆ）を含有する場合、固形分には、（Ａ）、（Ｂ）、（Ｃ）、ペリレン系化合物等、（Ｆ）が含まれる。なお光重合開始剤は固形分には含まれない。
【００６１】
（その他の添加剤）
本発明の組成物は、本発明の目的を損なわない範囲で、更に添加剤を含有することができる。添加剤としては例えば、（Ａ）以外のエチレン性化合物、（Ｂ）以外のブルーライト吸収剤、（Ｃ）以外のフッ素系化合物、紫外線吸収剤、充填剤、老化防止剤、帯電防止剤、難燃剤、接着性付与剤、分散剤、酸化防止剤、消泡剤、レベリング剤、艶消し剤、光安定剤、染料、顔料が挙げられる。
【００６２】
（製造方法）
本発明の組成物は、その製造方法について特に制限されない。例えば、上記（Ａ）〜（Ｅ）、必要に応じて使用することができる、ペリレン系化合物等、化合物（Ｆ）、添加剤を均一に混合することによって製造することができる。
【００６３】
（用途等）
本発明の組成物は、例えば、ブルーライトカット機能、耐擦傷性を有する皮膜を形成するための組成物、プラスチック表面保護剤、ハードコート塗料、ハードコート剤、紫外線硬化型塗料、プライマー組成物等として使用できる。
また、本発明の組成物は電子画像表示装置、眼鏡レンズに使用することができる。
本発明の組成物を適用することができる基材の材質は特に制限されない。例えば、プラスチック、ゴム、ガラス、金属、セラミックなどが挙げられる。基材の形態は、例えば、フィルムとすることができる。
本発明の組成物を適用することができるプラスチックは熱硬化性樹脂、熱可塑性樹脂のいずれであってもよい。プラスチックとしては、例えば、ポリエチレンテレフタレート（ＰＥＴ）、シクロオレフィン系重合体（単独重合体、共重合体、水素添加物を含む。）、ポリメチルメタクリレート樹脂（ＰＭＭＡ樹脂）、ポリカーボネート樹脂、ポリスチレン樹脂、アクリロニトリル・スチレン共重合樹脂、ポリ塩化ビニル樹脂、アセテート樹脂、アクリロニトリルブタジエンスチレン樹脂（ＡＢＳ樹脂）、ポリエステル樹脂、ポリアミド樹脂のような難接着性樹脂が挙げられる。
【００６４】
基材は、例えばコロナ処理のような表面処理がなされていてもよい。
本発明の組成物を基材に適用する方法（適用方法）は、特に限定されず、例えば、はけ塗り、流し塗り、浸漬塗り、スプレー塗り、スピンコート等の公知の塗布方法を採用できる。
【００６５】
本発明の組成物の硬化方法としては紫外線による硬化方法が挙げられる。本発明の組成物を紫外線照射によって硬化させる場合、本発明の組成物を硬化させる際に使用する紫外線の照射量（積算光量）としては、速硬化性、作業性の観点から、５０〜３，０００ｍＪ／ｃｍ2が好ましい。紫外線を照射するために使用する装置は特に制限されない。例えば、従来公知のものが挙げられる。硬化させるに際し加熱を併用してもよい。
【００６６】
［積層体］
次に、本発明の積層体について以下に説明する。
本発明の積層体は、基材と、硬化膜とを有する積層体であって、上記硬化膜が、上述した本発明の組成物を用いて形成される積層体である。
本発明の積層体は、本発明の組成物を用いて形成される硬化膜を有するため、ブルーライトカット機能、耐擦傷性に優れる。
【００６７】
＜基材＞
上記基材は特に限定されない。上記と同様のものが挙げられる。基材の厚さは特に制限されない。基材の厚さは５０〜２，０００μｍ程度であることが好ましい。
＜硬化膜＞
上記硬化膜は本発明の組成物を用いて形成されるものであれば特に制限されない。硬化膜の厚さは特に制限されない。硬化膜の厚さは０．０１〜１００μｍ程度であることが好ましい。
【００６８】
本発明の積層体は、上記基材と上記硬化膜との間に、更に易接着層及び／又は粗さ層等を有してもよい。易接着層、粗さ層は、例えば、形成方法、厚さ、材料について、特に制限されない。
【００６９】
本発明の積層体の構成について、添付の図面を用いて以下に説明する。本発明は添付の図面に制限されない。
図１は、本発明の積層体の一例を模式的に示す断面図である。
図１において、積層体１００は、基材１０２と、本発明の組成物を用いて形成される硬化膜１０４とを有する。
【００７０】
（製造方法）
本発明の積層体の製造方法は、例えば、フィルム状の基材（上記易接着層、粗さ層を有する場合は上記易接着層又は粗さ層）上に、本発明の組成物を塗工し、乾燥し、紫外線を照射する工程を有する方法が挙げられる。
ここで、本発明の組成物を塗工する方法は特に限定されず、例えば、はけ塗り、流し塗り、浸漬塗り、スプレー塗り、スピンコート等の公知の塗布方法を採用できる。
塗工後の組成物を乾燥させてもよい。塗工後に乾燥させる温度は、２０〜１１０℃であることが好ましい。
また、乾燥後の紫外線照射において、本発明の組成物を硬化させる際に使用する紫外線の照射量（積算光量）は、速硬化性、作業性の観点から、５０〜３，０００ｍＪ／ｃｍ2であることが好ましい。紫外線を照射するために使用する装置は特に制限されない。例えば、従来公知のものが挙げられる。硬化させるに際し加熱を併用してもよい。
【００７１】
本発明の積層体は、例えば、電子画像表示装置、眼鏡レンズ、照明（特に、ＬＥＤ照明）用の保護カバー、太陽電池モジュール部材等に使用することができる。
電子画像表示装置としては、例えば、パソコン、テレビ、タッチパネル、ウェラブル端末（例えば、眼鏡型、腕時計型などの身体に身につけることが可能なコンピューター端末）などのディスプレイ用途電子デバイス部品が挙げられる。
本発明の積層体を電子画像表示装置等に内蔵または後付け（例えば外部からの貼付等）することができる。本発明の積層体を電子画像表示装置等に内蔵する場合、例えば反射板以外の部分に適用することができる。具体的には例えば、レンズシート、拡散シート、導光板に適用することができる。
本発明の組成物を電子画像表示装置に直接適用して硬化膜を形成することができる。
【実施例】
【００７２】
以下に実施例を示して本発明を具体的に説明する。ただし本発明はこれらに限定されない。【００７３】
＜組成物の製造＞
下記第１表の各成分を同表に示す組成（質量部）で、撹拌機を用いて混合し、組成物を製造した。
なお、第１表の固形分（％）の欄に各成分の固形分含有量（質量％）を示した。
第１表の、（Ａ）、（Ｃ）、（Ｆ）、ジスチリル・ビフェニル誘導体１及びヒドロキシフェニルトリアジン系化合物１は固形分の他、有機溶剤を含む形態で使用された。第１表において各実施例で示した、（Ａ）、（Ｃ）、（Ｆ）、ジスチリル・ビフェニル誘導体１及びヒドロキシフェニルトリアジン系化合物１の量は固形分の量である。
（Ａ）の固形分にはＤＰＰＡ−ＨＤＩ、ＰＥＴＡ−ＩＰＤＩ、ＤＰＨＡ及びＤＰＰＡが含まれる。【００７４】
＜積層体の製造＞
上記のようにして製造された各組成物をポリエチレンテレフタレートフィルム（ＰＥＴ生地：商品名Ａ−４３００、東洋紡社製、２１０ｍｍ×２９７ｍｍ、厚さ１２５μｍ）にバーコーターを用いて塗布し、これを８０℃の条件下で１分間乾燥させた後、これに川口スプリング製作所社製のＧＳ  ＵＶ  ＳＹＳＴＥＭを用いて紫外線（ＵＶ）を照射（ＵＶ照射条件：照度３００ｍＷ／ｃｍ2、積算光量３００ｍＪ／ｃｍ2、ＵＶ照射装置は高圧水銀灯）して組成物を硬化させて硬化膜を形成し、積層体を製造した。積層体が有する硬化膜の膜厚は５μｍであった。【００７５】
＜評価＞
上記のとおり製造された積層体を用いて以下の評価を行った。結果を第１表に示す。【００７６】
（ブルーライトカット機能：ブルーライト平均カット率）
上述のとおり製造した積層体に、装置として日立分光光度計３９００Ｈを用いて８００〜３００ｎｍ領域の光を照射し、その３８５ｎｍ〜４９５ｎｍ領域における平均透過率（％）を測定した。測定結果を下記式に当てはめて積層体のブルーライトの平均カット率を算出した。
積層体のブルーライトの平均カット率（％）＝１００−（積層体について上記のとおり測定された３８５〜４９５ｎｍ領域の平均透過率）
本発明において、積層体のブルーライト平均カット率は、１３％以上であることが好ましく、２１％以上であることがより好ましい。
なお、基材として使用された上記ポリエチレンテレフタレートフィルム（厚さ１２５μｍ）の３８５ｎｍ〜４９５ｎｍ領域におけるブルーライトの平均カット率（ブルーライトカット率の測定方法は積層体と同様。）は約１１％であった。【００７７】
（耐擦傷性）
上記のとおり製造した積層体の硬化膜の表面を、スチールウール（＃００００）を用いて、荷重２５０ｇ／ｃｍ2で、１００往復擦った。
１００往復擦った後、硬化膜に傷があるか目視で確認した。
傷がなかった場合を「〇」、傷があった場合を「×」と評価した。【００７８】
（塗膜外観）
上記のとおり製造した積層体の硬化膜を目視で観察した。
目視判断で、硬化膜が平滑である場合を外観に優れるとして「〇」と評価した。
目視判断で、硬化膜に凝集粒子及び／又はハジキがある場合を外観が悪いとして「×」と評価した。【００７９】
（防汚性）
上記のとおり製造した積層体の硬化膜の表面に、ＺＥＢＢＲＡ社製ハイマッキーケア(太字)で線を書いた。２３℃の条件下で１分間乾燥後、商品名ＢＥＭＣＯＴ（大きさ：１５０ｍｍ×１５０ｍｍ）（旭化成せんい社製）を硬化膜の上を往復させて線を拭取り、線が消えるまでの往復回数を以下のとおり評価した。
往復２回以内で線が消えた場合を防汚性に非常に優れるとして「◎」とした。
往復３回以上５回以内で線が消えた場合を防汚性に優れるとして「〇」とした。
往復６回以上で線が消えない場合を防汚性に劣るとして「×」とした。【００８０】
（スリップ性）
まず、積層体を水平面の上に置いて、積層体の上の中央に水滴（１個当りの質量：０．０４ｇ）を滴下した。
次に、積層体の底面が水平面に接する４辺のうちの短辺の１つを水平面に固定したまま、当該１辺に対向する短辺を水平面からゆっくり上げ、積層体を傾けた。
水滴が積層体の上を水平面へ向かって移動しはじめた時の、積層体と水平面との間の角度を測定しそれらの平均値を転落角（°）とした。
転落角が１５°以下の場合、スリップ性に非常に優れるとして「◎」と評価した。
転落角が１５°より大きく３０°以下である場合をスリップ性に優れるとして「〇」と評価した。
転落角を３０°より大きくしても水滴が滑らない場合をスリップ性が悪いとして「×」と評価した。【００８１】
（接触角）
上記のとおり製造した積層体を水平に設置し、積層体の硬化膜の上に、１０〜２０μＬの水滴を滴下し、接触角測定装置（メイワフォーシス社製、Ｐｈｏｅｎｉｘ−３００）を用いて、水接触角（°）を測定した。５滴分の水接触角を測定し、その平均値を算出することで得られた値を、第１表に示す。接触角が大きいほど防汚性（例えば、撥水性、防指紋性、耐指紋性）に優れる。【００８２】
（全光線透過率）
ヘイズメーター（ＨＭ−１５０、村上色彩技術研究所製）を用いて、上記のとおり製造した積層体の全光線透過率をＪＩＳ  Ｋ  ７３６１に準じて測定した。サンプル数ｎ＝３の平均値として結果を示す。
全光線透過率は９０％以上であることが好ましい。【００８３】
（ヘイズ）
ヘイズメーター（ＨＭ−１５０、村上色彩技術研究所製）を用いて、上記のとおり製造した積層体のヘイズをＪＩＳ  Ｋ  ７１０５に準じて測定した。サンプル数ｎ＝３の平均値として結果を示す。
本発明において、ヘイズが１．０以下である場合、曇りがなく透明性に優れる。【００８４】
【表１】
2016043263.tif 000009
【００８５】
【表２】
2016043263.tif 000010
【００８６】
【表３】
2016043263.tif 000011
【００８７】
【表４】
2016043263.tif 000012
【００８８】
第１表に示した各成分の詳細は以下のとおりである。
・多官能（メタ）アクリロイルオキシ基含有化合物１：ＤＰＰＡ−ＨＤＩ１５質量部（ジペンタエリスリトールペンタアクリレートとヘキサメチレンジイソシアネートとの反応物。１分子中アクリレート基を１０個有し、ウレタン結合を２個有する。）と、ＰＥＴＡ−ＩＰＤＩヌレート１５質量部（ペンタエリスリトールトリアクリレートとイソホロンジイソシアネートのイソシアヌレート体との反応物。１分子中アクリレート基を９個有し、ウレタン結合を３個有する。）と、ＤＰＨＡ５０質量部（ジペンタエリスリトールヘキサアクリレート）と、ＤＰＰＡ２０質量部（ジペンタエリスリトールペンタアクリレート）と、有機溶剤としての酢酸エチル及び酢酸ブチルとの混合物。【００８９】
・ナフタルイミド系化合物１：Ｌｕｍｏｇｅｎ  Ｆ  Ｖｉｏｌｅｔ５７０（ＢＡＳＦ社製）
・ベンゾオキサゾリン系化合物１：チノパールＯＢ  ＣＯ（ＢＡＳＦ社製）
・ペリレン系化合物１：ルモゲン  Ｆ  Ｙｅｌｌｏｗ  ０８３（ＢＡＳＦ社製）
・ベンゾトリアゾール系化合物１：チヌビン  Ｃａｒｂｏ ｐｒｏｔｅｃｔ（ＢＡＳＦ社製）
・ジスチリル・ビフェニル誘導体１：チノパール  ＮＦＷ  ＬＩＱ（ＢＡＳＦ社製）
・ヒドロキシフェニルトリアジン系化合物１：チヌビン４７９（ＢＡＳＦ社製）【００９０】
・フッ素系化合物１：商品名メガファック  ＲＳ−７５、ＤＩＣ社製。フッ素原子と１分子あたり（メタ）アクリロイルオキシ基１個とを有し、基本骨格として炭化水素基を有する化合物（固形分）と、有機溶剤とを含有する。上記化合物はシロキサン骨格を有さない。【００９１】
・フッ素系化合物２：商品名オプツールＤＡＣ−ＨＰ、ダイキン工業社製。フッ素原子と１分子あたり（メタ）アクリロイルオキシ基２個とを有し、基本骨格として炭化水素基を有する化合物（固形分）と、有機溶剤とを含有する。上記化合物はシロキサン骨格を有さない。【００９２】
・フッ素系化合物３：商品名ＫＹ−１２０３ベース、信越化学工業社製。フッ素原子と１分子あたり（メタ）アクリロイルオキシ基２個（両末端）とシロキサン骨格（シリコーン化合物）とを有する化合物（固形分）と、有機溶剤とを含有する。【００９３】
・フッ素系化合物４：フッ素原子と１分子あたり（メタ）アクリロイルオキシ基２個とシロキサン骨格（シリコーン化合物）とを有する化合物（固形分）と、有機溶剤とを含有する。【００９４】
・（メタ）アクリロイルオキシ基非含有Ｆ含有化合物：商品名メガファックＦ-５５５、ＤＩＣ社製。フッ素原子を有し、（メタ）アクリロイルオキシ基及びシロキサン骨格を有さない。
・光重合開始剤１：１−ヒドロキシシクロヘキシルフェニルケトン、イルガキュア  １８４（ＢＡＳＦ社製）【００９５】
・化合物（Ｆ）１：まず、１分子中に１５個のアクリロイルオキシ基を有する多官能（メタ）アクリレートの一部のアクリロイルオキシ基に、メルカプトエタノールを反応（メルカプト基とアクリロイルオキシ基とのＭｉｃｈａｅｌ付加反応）させることにより、ヒドロキシ基を導入した。
次いで、導入したヒドロキシ基と、ＩＰＤＩのイソシアヌレート体が有するイソシアネート基とを、ＮＣＯ／ＯＨ＝２．０となるモル比で、室温下で反応させた。
次いで、得られた反応物のイソシアネート基と、片末端カルビノール変性シリコーン樹脂（信越化学工業社製、製品名：Ｘ−２２−１７０ＢＸ）のヒドロキシ基とを室温下で反応させた。
このようにして得られた化合物（固形分）と有機溶剤との混合物を化合物（Ｆ）１とする。【００９６】
化合物（Ｆ）１の合成の詳細は以下のとおりである。
（合成１：メルカプトエタノールの付加）
まず、ジペンタエリスリトールアクリレートとイソホロンジイソシアネートのイソシアヌレート体とを反応させて得られる下記式（９）で表される１５官能アクリレート６６．５ｇと、トリエチルアミン０．３８ｇと、を酢酸ブチル６０ｍＬ中で混合した溶液を調製した。【００９７】
【化７】
2016043263.tif 000013
【００９８】
次いで、調製した混合溶液に、メルカプトエタノール３．９２ｇを室温で滴下し、室温で１５時間撹拌した。
撹拌終了後、1Ｈ−ＮＭＲ（プロトン核磁気共鳴）分析により、下記式（１２）で表される化合物の生成を確認した。
【化８】
2016043263.tif 000014
【００９９】
（合成２：ジイソシアネートの付加）
まず、合成１で生成した上記式（１２）で表される化合物３１．０４ｇを酢酸ブチル１５ｍＬに溶解させた溶液を調製した。
次いで、調製した溶液にイソホロンジイソシアネートを、式（１２）で表される化合物が有するヒドロキシ基に対する、イソホロンジイソシアネートが有するイソシアネート基のモル比（ＮＣＯ／ＯＨ）が２．０となる量で添加し、５０℃で６時間撹拌した。【０１００】
撹拌終了後、ＩＲ分析（赤外吸収分析）により、イソシナネート基とウレタン結合の存在を確認し、下記式（１６）で表される化合物の生成を確認した。
【化９】
2016043263.tif 000015
【０１０１】
（合成３：シロキサン部位および（メタ）アクリロイルオキシ基の導入）
合成２でイソホロンジイソシアネートを反応させた後の溶液に、片末端水酸基変性シリコーン（Ｘ−２２−１７０ＢＸ、信越化学工業社製）３５．９２ｇのメチルエチルケトン（３０ｍＬ）溶液とジペンタエリスリトールアクリレート７．２６ｇとを添加し、７０℃で５時間撹拌した。
撹拌終了後、ＩＲ分析により、イソシアナート基の消失を確認し、1Ｈ−ＮＭＲ分析により、下記式（５）で表される化合物の生成を確認した。式（５）で表される化合物を化合物（Ｆ）１として使用した。【０１０２】
【化１０】
2016043263.tif 000016
【０１０３】
・有機溶剤１：メチルエチルケトン
・有機溶剤２：メチルフェニルエーテル（アニソール）【０１０４】
第１表に示す結果から明らかなように、フッ素系化合物を含有しない比較例１、３は、耐擦傷性が低かった。
フッ素系化合物が所定の量より少ない比較例２は、耐擦傷性が低かった。【０１０５】
これに対して、実施例１〜２２は、ブルーライトカット機能、耐擦傷性に優れた。また、実施例１〜２２は、防汚性、スリップ性に優れた。【０１０６】
また、実施例１１〜１４の結果から、フッ素系化合物が更にポリシロキサン骨格を有する場合、フッ素系化合物がポリシロキサン骨格を有さない場合（実施例１〜９、１５）よりも、防汚性及びスリップ性のうちの少なくともいずれかに優れた。
実施例７、１０のように組成物が更に化合物（Ｆ）を含有する場合、化合物（Ｆ）を含有しない場合よりも、防汚性及びスリップ性のうちの少なくともいずれかに優れた。
【符号の説明】
【０１０７】
１００  積層体
１０２  基材
１０４  硬化膜
【図１】
2016043263.tif 000018
【国際調査報告】
2016043263.tif 000019
2016043263.tif 000020
2016043263.tif 000021
2016043263.tif 000022